(57)【要約】【課題】  好適な剛性を有しつつ、ごく低温下でも優れた耐衝撃性を実現できる積層フィルムを提供する。【解決手段】  表面層（Ａ）、中間層（Ｂ）及びヒートシール層（Ｃ）が積層された積層フィルムであって、前記表面層（Ａ）がポリプロピレン系樹脂を主たる樹脂成分とする層であり、前記中間層（Ｂ）及びヒートシール層（Ｃ）が直鎖低密度ポリエチレンを主たる樹脂成分とする層であり、前記表面層（Ａ）中のポリプロピレン系樹脂としてＭＦＲ（２３０℃）が１２ｇ／１０ｍｉｎ以下のポリプロピレン系樹脂（ａ１）を含有する積層フィルムにより、好適な剛性を有しつつ、低温下でも優れた耐衝撃性を実現できる。【選択図】  なし【特許請求の範囲】
【請求項１】
表面層（Ａ）、中間層（Ｂ）及びヒートシール層（Ｃ）が積層された積層フィルムであって、前記表面層（Ａ）がポリプロピレン系樹脂を主たる樹脂成分とする層であり、前記中間層（Ｂ）及びヒートシール層（Ｃ）が直鎖低密度ポリエチレンを主たる樹脂成分とする層であり、前記表面層（Ａ）中のポリプロピレン系樹脂として、ＭＦＲ（２３０℃）が１２ｇ／１０ｍｉｎ以下のポリプロピレン系樹脂（ａ１）を含有することを特徴とする積層フィルム。
【請求項２】
前記表面層（Ａ）中のポリプロピレン系樹脂（ａ１）のＭＦＲ（２３０℃）が６ｇ／１０ｍｉｎ以上である請求項１に記載の積層フィルム。
【請求項３】
前記積層フィルムの総厚みが２０〜６０μｍの範囲である請求項１又は２に記載の積層フィルム。
【請求項４】
前記積層フィルムの−１５℃における衝撃強度が０．７Ｊ以上である請求項１〜３のいずれかに記載の積層フィルム。
【請求項５】
請求項１〜４の何れか１項に記載の積層フィルムを用いた包装材。
【発明の詳細な説明】
【技術分野】
【０００１】
本発明は、食品や医療品等の包装材に使用する積層フィルムに関し、より詳細には、低温下での耐衝撃性に優れた包装材に使用する積層フィルムに関する。
【背景技術】
【０００２】
従来より、ポリプロピレン系樹脂を主体とするフィルムは剛性が高く、表面光沢度が高いことから、食品や医療品等の包装材として広く使用されている。しかし、ポリプロピレン系樹脂のみでは低温下での衝撃性が充分に得られない場合があり、冷凍食品包装等の用途においては、ポリプロピレン系樹脂層に、直鎖状エチレン−αオレフィン共重合体層を積層して低温下での耐衝撃性を向上させた積層フィルムなどが使用されている（特許文献１参照）。
【先行技術文献】
【特許文献】
【０００３】
【特許文献１】特開２００１−１０５４６８号公報
【発明の概要】
【発明が解決しようとする課題】
【０００４】
上記積層フィルムは、ポリプロピレン系樹脂層と、特定の密度を有する２層の直鎖状エチレン−αオレフィン共重合体層とを積層することで、自動包装適性と共に低温下での優れた衝撃強度を実現した積層フィルムであり、冷凍食品の包装用途に好適に適用できるものである。
【０００５】
しかし、冷凍包装される内容物の多様化や冷凍温度の低温化等、近年の冷凍技術の発達により、包装袋の破袋を抑制するための更なる低温下での耐衝撃性の向上が求められている。
【０００６】
本発明が解決しようとする課題は、好適な剛性を有しつつ、ごく低温下でも優れた耐衝撃性を実現できる積層フィルムを提供することにある。
【０００７】
さらに本発明が解決しようとする課題は、上記に加え、成膜性にも優れた積層フィルムを提供することにある。
【課題を解決するための手段】
【０００８】
表面層（Ａ）、中間層（Ｂ）及びヒートシール層（Ｃ）が積層された積層フィルムであって、前記表面層（Ａ）がポリプロピレン系樹脂を主たる樹脂成分とする層であり、前記中間層（Ｂ）及びヒートシール層（Ｃ）が直鎖低密度ポリエチレンを主たる樹脂成分とする層であり、前記表面層（Ａ）中のポリプロピレン系樹脂としてＭＦＲ（２３０℃）が１２ｇ／１０ｍｉｎ以下のポリプロピレン系樹脂（ａ１）を含有する積層フィルムにより、上記課題を解決するものである。
【発明の効果】
【０００９】
本発明の積層フィルムは、好適な剛性により優れた耐衝撃性を有することから包装用途に適用した際にも破袋が生じにくい。特に、０℃を大きく下回る低温下、例えば−１５℃の低温下でも優れた耐衝撃性を有することから、低温下で保存、保管される食品用途や医療品用途等の包装用途、特に冷凍食品の包装用途として好適に適用できる。また、優れた成膜性を実現できることからも、良好な外観が求められる食品用途に好適に適用できる。
【発明を実施するための形態】
【００１０】
本発明の積層フィルムは、表面層（Ａ）、中間層（Ｂ）及びヒートシール層（Ｃ）が積層された積層フィルムであって、前記表面層（Ａ）がポリプロピレン系樹脂を主たる樹脂成分とする層であり、前記中間層（Ｂ）及びヒートシール層（Ｃ）が直鎖低密度ポリエチレンを主たる樹脂成分とする層であり、前記表面層（Ａ）中のポリプロピレン系樹脂としてＭＦＲ（２３０℃）が１２ｇ／１０ｍｉｎ以下のポリプロピレン系樹脂（ａ１）を含有する積層フィルムである。
【００１１】
［表面層（Ａ）］
本発明の積層フィルムの表面層（Ａ）は、ポリプロピレン系樹脂を主たる樹脂成分とする層であり、当該ポリプロピレン系樹脂を主たる樹脂成分として含有することで、好適な剛性と表面の耐熱性を実現できる。また、良好な外観の積層フィルムを得やすくなる。当該ポリプロピレン系樹脂としては、プロピレンの単独重合体、プロピレン−α−オレフィンランダム共重合体、プロピレン−α−オレフィンブロック共重合体等を使用できる。これらはそれぞれ単独で使用してもよいし、併用してもよい。これらの中でも、高い剛性や透明性を得やすいことから、プロピレンの単独重合体を好ましく使用出来る。
【００１２】
本発明においては、前記表面層（Ａ）中のポリプロピレン系樹脂としてＭＦＲ（２３０℃）が１２ｇ／１０ｍｉｎ以下のポリプロピレン系樹脂（ａ１）を含有する。当該プロピレン系樹脂（ａ１）を含有することで、０℃を大きく下回る低温下、例えば−１５℃の低温下でも優れた耐衝撃性を実現できる。当該プロピレン系樹脂（ａ１）のＭＦＲ（２３０℃）は、１０ｇ／１０ｍｉｎ以下であることが好ましく、８ｇ／１０ｍｉｎ以下であることがより好ましい。また、ＭＦＲの下限は積層フィルムを形成できる範囲であれば特に制限されないが０．５ｇ／１０ｍｉｎ以上であることが好ましい。特に、成膜性の観点からは、３ｇ／１０ｍｉｎ以上であることがより好ましく、６ｇ／１０ｍｉｎ以上であることがさらに好ましい。
【００１３】
表面層（Ａ）中のポリプロピレン系樹脂は、その融点が１５５〜１７０℃であることが好ましく、１５８〜１６５℃であることがより好ましい。融点が当該範囲のポリプロピレンとすることで好適な耐衝撃性や包装機械適性を実現しやすくなる。また、好適な耐熱性を実現出来る。当該融点は、示差走査熱量計による融解ピークをいう。
【００１４】
表面層（Ａ）は、上記ポリプロピレン系樹脂を主成分とするものであり、本発明の効果を損なわない範囲で共押出可能なその他の樹脂を併用しても良い。なお、「主たる樹脂成分とする」とは具体的には表面層（Ａ）に用いる樹脂成分のうちの７０質量％以上がポリプロピレン系樹脂であることをいうものであり、８０質量％以上がポリプロピレン系樹脂であることが好ましく、９０質量％以上がポリプロピレン系樹脂であることがより好ましい。また、表面層（Ａ）中の樹脂成分の全てがポリプロピレン系樹脂であることも好ましい。
【００１５】
表面層（Ａ）に使用するポリプロピレン系樹脂中の上記ＭＦＲ（２３０℃）が１２ｇ／１０ｍｉｎ以下のポリプロピレン系樹脂（ａ１）の含有量は、７０質量％以上であることが好ましく、９０質量％以上であることがより好ましい。ポリプロピレン系樹脂（ａ１）の含有量を当該範囲とすることで、良好な剛性と、低温下での優れた耐衝撃性とを実現しやすくなる。
【００１６】
表面層（Ａ）に使用する、上記ポリプロピレン系樹脂以外の樹脂としては、包装用フィルムに使用される各種樹脂を使用でき、なかでも、エチレン系樹脂等のオレフィン系樹脂を好ましく使用できる。エチレン系樹脂としては超低密度ポリエチレン（ＶＬＤＰＥ）、線状低密度ポリエチレン（ＬＬＤＰＥ）、低密度ポリエチレン（ＬＤＰＥ）、線状中密度ポリエチレン（ＬＭＤＰＥ），中密度ポリエチレン（ＭＤＰＥ）等のポリエチレン樹脂や、エチレン−酢酸ビニル共重合体（ＥＶＡ）等を使用できる。
【００１７】
表面層（Ａ）に使用する樹脂成分として、上記プロピレン系樹脂以外のオレフィン系樹脂を使用する場合には、その含有量が表面層（Ａ）に含まれる樹脂成分中の３０質量％以下であることが好ましく、１０質量％以下であることがより好ましく、５質量％以下であることがさらに好ましい。
【００１８】
また、オレフィン系樹脂として環状ポリオレフィン系樹脂を使用してもよいが、表面層（Ａ）に含まれる樹脂成分中の環状ポリオレフィン系樹脂の含有量は１０質量％以下とすることが好ましく、５質量％以下とすることがより好ましく、実質的に使用しないことも好ましい。
【００１９】
本発明で使用する表面層（Ａ）中には、上記以外の他の樹脂を併用してもよい。当該他の樹脂としては、例えば、ポリエチレン系エラストマー、ポリプロピレン系エラストマー、ブテン系エラストマー等の熱可塑性エラストマー；エチレン−メチルメタアクリレート共重合体（ＥＭＭＡ）、エチレン−エチルアクリレート共重合体（ＥＥＡ）、エチレン−メチルアクリレート（ＥＭＡ）共重合体、エチレン−エチルアクリレート−無水マレイン酸共重合体（Ｅ−ＥＡ−ＭＡＨ）、エチレン−アクリル酸共重合体（ＥＡＡ）、エチレン−メタクリル酸共重合体（ＥＭＡＡ）等のエチレン系共重合体；更にはエチレン−アクリル酸共重合体のアイオノマー、エチレン−メタクリル酸共重合体のアイオノマー等を例示できる。
【００２０】
上記他の樹脂を使用する場合には、その含有量が表面層（Ａ）に含まれる樹脂成分中の３０質量％以下で使用することが好ましく、３０質量％以下で使用することがより好ましく、１０質量％以下であることがより好ましく、５質量％以下であることがさらに好ましい。
【００２１】
表面層（Ａ）中には、上記樹脂成分以外に各種添加剤等を適宜併用してもよい。添加剤としては、例えば、滑剤、ブロッキング防止剤、紫外線吸収剤、光安定剤、耐電防止剤、防曇剤等、着色剤等を適宜使用できる。これら添加剤を使用する場合には、表面層（Ａ）に使用する樹脂成分１００質量部に対して、好ましくは２質量部以下、より好ましくは０．０１〜１質量部程度で使用する。
【００２２】
表面層（Ａ）の積層フィルムの総厚に対する厚み比率は、好適な剛性や低温下での優れた耐衝撃性を得やすいことから、積層フィルムの総厚みに対する表面層（Ａ）の厚み比率としては、４５〜１０％の範囲であることが好ましく、特に３０〜１５％の範囲であることが好ましい。
【００２３】
［中間層（Ｂ）］
本発明の積層フィルムの中間層（Ｂ）は、直鎖低密度ポリエチレンを主成分とする層である。当該中間層（Ｂ）を使用することで、低温下での好適な耐衝撃性を実現できる。また、良好な包装機械適性を実現しやすくなる。中間層（Ｂ）に使用する直鎖低密度ポリエチレンの密度は、良好な耐衝撃性を得やすいことから、好ましくは０．９５０ｇ／ｃｍ３以下、より好ましくは０．９４０ｇ／ｃｍ３以下である。また、０．９００ｇ／ｃｍ３以上であることが好ましく、０．９１０ｇ／ｃｍ３以上であることがより好ましい。
【００２４】
中間層（Ｂ）に使用する直鎖低密度ポリエチレンのＭＦＲは、０．５〜５０ｇ／１０分（１９０℃、２１．１８Ｎ）、好ましくは１〜３０ｇ／１０分（１９０℃、２１．１８Ｎ）、より好ましくは２〜２０ｇ／１０分（１９０℃、２１．１８Ｎ）である。ＭＦＲがこの範囲であると、良好な成膜性が得られる点で好ましい。
【００２５】
本発明においては、中間層（Ｂ）中の直鎖低密度ポリエチレンの含有量を中間層（Ｂ）に含まれる樹脂成分中の７０質量％以上とすることで、好適なシール性や低温下での優れた耐衝撃性を得やすくなる。当該含有量は、好ましくは中間層（Ｂ）に含まれる樹脂成分中の７５質量％以上であることが好ましく、８０質量％以上であることがより好ましく、９０質量％以上であることがさらに好ましい。また、中間層（Ｂ）に含まれる樹脂成分中の１００質量％が、直鎖低密度ポリエチレンであってもよい。また、その総含有量が上記範囲であれば、密度やＭＦＲ等の異なる直鎖低密度ポリエチレンを２種以上併用してもよい。
【００２６】
中間層（Ｂ）の積層フィルムの総厚に対する厚み比率としては、良好な包装機械適性や耐低温衝撃性の観点より、８０〜１０％であることが好ましく、７０〜１５％であることがより好ましい。
【００２７】
中間層（Ｂ）に使用する直鎖状低密度ポリエチレンの密度、ＭＦＲ及び厚み比率が上記範囲であると、低温下における十分な耐衝撃性、多層フィルムの成形性、及び高いヒートシール強度が得られるので好ましい。
【００２８】
中間層（Ｂ）中には、本発明の効果を損なわない範囲で、上記直鎖低密度ポリエチレン以外の他の樹脂を併用してもよい。その他の併用できる樹脂種としては、例えば、上記表面層（Ａ）にて例示した直鎖低密度ポリエチレン系樹脂以外のポリエチレン系樹脂や、ポリプロピレン系樹脂等のオレフィン系樹脂を例示できる。上記直鎖低密度ポリエチレン以外の樹脂としてオレフィン系樹脂を使用する場合には、その含有量が中間層（Ｂ）に含まれる樹脂成分中の３０質量％以下であることが好ましく、１０質量％以下であることがより好ましく、５質量％以下であることがさらに好ましい。
【００２９】
また、オレフィン系樹脂として環状ポリオレフィン系樹脂を使用してもよいが、中間層（Ｂ）に含まれる樹脂成分中の環状ポリオレフィン系樹脂の含有量は１０質量％以下とすることが好ましく、５質量％以下とすることがより好ましく、実質的に使用しないことも好ましい。
【００３０】
また、中間層（Ｂ）中には、上記以外の他の樹脂を併用してもよく、当該他の樹脂としては、表面層（Ａ）にて例示した熱可塑性エラストマーやエチレン系共重合体、アイオノマー等を例示できる。当該他の樹脂を使用する場合には、その含有量が中間層（Ｂ）に含まれる樹脂成分中の３０質量％以下で使用することが好ましく、３０質量％以下で使用することがより好ましく、１０質量％以下であることがより好ましく、５質量％以下であることがさらに好ましい。
【００３１】
中間層（Ｂ）中には、上記樹脂成分以外に各種添加剤等を適宜併用してもよい。添加剤としては、例えば、滑剤、ブロッキング防止剤、紫外線吸収剤、光安定剤、耐電防止剤、防曇剤等、着色剤等を適宜使用できる。これら添加剤を使用する場合には、中間層（Ｂ）に使用する樹脂成分１００質量部に対して、好ましくは２質量部以下、より好ましくは０．０１〜１質量部程度で使用する。
【００３２】
［ヒートシール層（Ｃ）］
本発明の積層フィルムに使用するヒートシール層（Ｃ）は、直鎖低密度ポリエチレンを主成分とする層である。当該直鎖低密度ポリエチレンを主成分とする層を複数層積層することで、良好な耐衝撃性とヒートシール性とを実現できる。ヒートシール層（Ｃ）に使用する直鎖低密度ポリエチレンの密度は、良好なシール性と耐衝撃性を得られることから、０．８８０〜０．９４０ｇ／ｃｍ３が好ましい。また、加熱殺菌用途等耐熱性が要求される場合、０．９１６〜０．９４０ｇ／ｃｍ３が好ましく、低温ヒートシール性や包装スピードが要求される場合、０．８８０〜０．９１５ｇ／ｃｍ３である事が好ましい。フィルムの要求特性に応じて適切な密度を選択すればよい。
【００３３】
直鎖低密度ポリエチレンのＭＦＲは、０．５〜５０ｇ／１０分（１９０℃、２１．１８Ｎ）、好ましくは１〜３０ｇ／１０分（１９０℃、２１．１８Ｎ）、より好ましくは２〜２０ｇ／１０分（１９０℃、２１．１８Ｎ）である。ＭＦＲがこの範囲であると、良好な成膜性が得られる点で好ましい。
【００３４】
本発明においては、ヒートシール層（Ｃ）中の直鎖低密度ポリエチレンの含有量をヒートシール層（Ｃ）に含まれる樹脂成分中の７０質量％以上とすることで、好適なシール性や低温下での優れた耐衝撃性を得やすくなる。当該含有量は、好ましくはヒートシール層（Ｃ）に含まれる樹脂成分中の７５質量％以上であることが好ましく、８０質量％以上であることがより好ましく、９０質量％以上であることがさらに好ましい。また、ヒートシール層（Ｃ）に含まれる樹脂成分中の１００質量％が、直鎖低密度ポリエチレンであってもよい。また、その総含有量が上記範囲であれば、密度やＭＦＲ等の異なる直鎖低密度ポリエチレンを２種以上併用してもよい。
【００３５】
ヒートシール層（Ｃ）中には、本発明の効果を損なわない範囲で、上記直鎖低密度ポリエチレン以外の他の樹脂を併用してもよい。その他の併用できる樹脂種としては、例えば、上記表面層（Ａ）にて例示した直鎖低密度ポリエチレン系樹脂以外のポリエチレン系樹脂や、ポリプロピレン系樹脂等のオレフィン系樹脂を例示できる。上記直鎖低密度ポリエチレン以外の樹脂としてオレフィン系樹脂を使用する場合には、その含有量がヒートシール層（Ｃ）に含まれる樹脂成分中の３０質量％以下であることが好ましく、１０質量％以下であることがより好ましく、５質量％以下であることがさらに好ましい。
【００３６】
また、オレフィン系樹脂として環状ポリオレフィン系樹脂を使用してもよいが、ヒートシール層（Ｃ）に含まれる樹脂成分中の環状ポリオレフィン系樹脂の含有量は１０質量％以下とすることが好ましく、５質量％以下とすることがより好ましく、実質的に使用しないことも好ましい。
【００３７】
また、ヒートシール層（Ｃ）中には、上記以外の他の樹脂を併用してもよく、当該他の樹脂としては、表面層（Ａ）にて例示した熱可塑性エラストマーやエチレン系共重合体、アイオノマー等を例示できる。当該他の樹脂を使用する場合には、その含有量がヒートシール層（Ｃ）に含まれる樹脂成分中の３０質量％以下で使用することが好ましく、３０質量％以下で使用することがより好ましく、１０質量％以下であることがより好ましく、５質量％以下であることがさらに好ましい。
【００３８】
ヒートシール層（Ｃ）中には、上記樹脂成分以外に各種添加剤等を適宜併用してもよい。添加剤としては、例えば、滑剤、ブロッキング防止剤、紫外線吸収剤、光安定剤、耐電防止剤、防曇剤等、着色剤等を適宜使用できる。これら添加剤を使用する場合には、ヒートシール層（Ｃ）に使用する樹脂成分１００質量部に対して、好ましくは２質量部以下、より好ましくは０．０１〜１質量部程度で使用する。
【００３９】
ヒートシール層（Ｃ）の積層フィルム（Ｉ）に対する厚み比率としては、ヒートシール性や耐低温衝撃性の観点より、５〜４５％であることが好ましく、１０〜３０％であることがより好ましい。
【００４０】
［積層フィルム］
本発明の積層フィルムは、上記表面層（Ａ）、中間層（Ｂ）及びヒートシール層（Ｃ）が、（Ａ）／（Ｂ）／（Ｃ）の順に積層された積層フィルムである。本発明の積層フィルムは当該構成により、低温下、特に０℃を大きく下回る−１５℃等の低温下でも好適な耐衝撃性を実現できる。また良好な成膜性を有し、好適な剛性やシール性、包装機械適性を実現できる。
【００４１】
本発明の積層フィルムは、フィルムの厚さが１５〜１００μｍのものが好ましく、より好ましくは２０〜５０μｍである。フィルムの厚さがこの範囲であれば、低温下での優れた耐衝撃性、剛性、シール性、包装機械適性等を得やすくなる。
【００４２】
また、各層の厚みは、特に制限されるものではないが、例えば、表面層（Ａ）の厚みとしては、４〜１８μｍであることが好ましく、６〜１２μｍであることがより好ましい。中間層（Ｂ）の厚みは４〜３２μｍであることが好ましく、６〜２８μｍであることがより好ましい。ヒートシール層（C）の厚みは２〜１８μｍであることが好ましく、４〜１２μｍであることがより好ましい。
【００４３】
本発明の積層フィルムは、内容物保護の観点から、そのシール強度が５Ｎ／１５ｍｍ以上であることが好ましく、１０Ｎ／１５ｍｍ以上であることが好ましい。
【００４４】
本発明の積層フィルムは、フィルムインパクト法によって測定される耐衝撃強度が０．５Ｊ以上である事が好ましく、０．７Ｊ以上であることがより好ましい。当該衝撃強度は、４０μｍの積層フィルムを−１５℃下に状態調整した後に測定した衝撃強度である。
【００４５】
本発明の積層フィルムの製造方法としては、特に限定されないが、例えば、表面層（Ａ）、中間層（Ｂ）、ヒートシール層（Ｃ）に用いる各樹脂又は樹脂混合物を、それぞれ別々の押出機で加熱溶融させ、共押出多層ダイス法やフィードブロック法等の方法により溶融状態で（Ａ）／（Ｂ）／（Ｃ）の順で積層した後、インフレーションやＴダイ・チルロール法等によりフィルム状に成形する共押出法が挙げられる。この共押出法は、各層の厚さの比率を比較的自由に調整することが可能で、衛生性に優れ、コストパフォーマンスにも優れた積層フィルムが得られるので好ましい。
【００４６】
本発明の積層フィルムは、上記の製造方法によって、実質的に無延伸の積層フィルムとして得られるため、真空成形による深絞り成形等の二次成形も可能となる。
【００４７】
さらに、印刷インキとの接着性や、ラミネート用シーラントフィルムとして使用する場合のラミネート適性を向上させるため、前記樹脂層（Ａ）に表面処理を施すことが好ましい。このような表面処理としては、例えば、コロナ処理、プラズマ処理、クロム酸処理、火炎処理、熱風処理、オゾン・紫外線処理等の表面酸化処理、あるいはサンドブラスト等の表面凹凸処理を挙げることができるが、好ましくはコロナ処理である。
【００４８】
本発明の積層フィルムからなる包装材としては、食品、薬品、工業部品、雑貨、雑誌等の用途に用いる包装袋、包装容器等が挙げられる。
【００４９】
前記包装袋は、本発明の積層フィルムのヒートシール層（Ｃ）同士を重ねてヒートシール、あるいは表面層（Ａ）とヒートシール層（Ｃ）とを重ね合わせてヒートシールすることにより形成した包装袋であることが好ましい。例えば当該積層フィルム２枚を所望とする包装袋の大きさに切り出して、それらを重ねて３辺をヒートシールして袋状にした後、ヒートシールをしていない１辺から内容物を充填しヒートシールして密封することで包装袋として用いることができる。さらには自動包装機によりロール状のフィルムを円筒形に端部をシールした後、上下をシールすることにより包装袋を形成することも可能である
【００５０】
また、ヒートシール層（Ｃ）とヒートシール可能な別のフィルムを重ねてヒートシールすることにより包装袋・容器を形成することも可能である。その際、使用する別のフィルムとしては、比較的機械強度の弱いＬＤＰＥ、ＥＶＡ等のフィルムを用いることができる。
【００５１】
本発明の積層フィルムは、他の基材と貼りあわせても使用できる。この時使用することができる他の基材としては、特に限定されるものではないが、本発明の効果を容易に発現させる観点から、高剛性、高光沢を有するプラスチック基材、特には二軸延伸された樹脂フィルムを用いることが好ましい。また透明性を必要としない用途の場合はアルミ箔を単独あるいは組み合わせて使用することもできる。
【００５２】
延伸された樹脂フィルムとしては、易引裂き性等の観点から、例えば、二軸延伸ポリエステル（ＰＥＴ）、易裂け性二軸延伸ポリエステル（ＰＥＴ）、二軸延伸ポリプロピレン（ＯＰＰ）、二軸延伸ポリアミド（ＰＡ）、エチレンビニルアルコール共重合体（ＥＶＯＨ）を中心層とした共押出二軸延伸ポリプロピレン、二軸延伸エチレンビニルアルコール共重合体（ＥＶＯＨ）、ポリ塩化ビニリデン（ＰＶＤＣ）をコートした共押出二軸延伸ポリプロピレン等が挙げられる。これらは、単独あるいは複合化して使用しても良い。
【００５３】
上記の製造方法によって得られた積層フィルムに前記基材を積層し、ラミネートフィルムとする場合の積層方法としては、例えば、ドライラミネーション、ウェットラミネーション、ノンソルベントラミネーション、押出ラミネーション等の方法が挙げられる。
【００５４】
前記ドライラミネーションで用いる接着剤としては、例えば、ポリエーテル−ポリウレタン系接着剤、ポリエステル−ポリウレタン系接着剤等が挙げられる。また各種の粘着剤を使用することもできるが、感圧性粘着剤を用いることが好ましい。感圧性粘着剤としては、例えば、ポリイソブチレンゴム、ブチルゴム、これらの混合物をベンゼン、トルエン、キシレン、ヘキサンのような有機溶剤に溶解したゴム系粘着剤、或いは、これらゴム系粘着剤にアビエチレン酸ロジンエステル、テルペン・フェノール共重合体、テルペン・インデン共重合体などの粘着付与剤を配合したもの、或いは、２−エチルヘキシルアクリレート・アクリル酸ｎ−ブチル共重合体、２−エチルヘキシルアクリレート・アクリル酸エチル・メタクリル酸メチル共重合体などのガラス転移点が−２０℃以下のアクリル系共重合体を有機溶剤で溶解したアクリル系粘着剤などを挙げることができる。
【００５５】
本発明の積層フィルムを用いた包装材には、初期の引き裂き強度を弱め、開封性を向上するため、シール部にＶノッチ、Ｉノッチ、ミシン目、微多孔などの任意の引き裂き開始部を形成することが好ましい。
【実施例】
【００５６】
次に、実施例及び比較例を挙げて本発明をより詳しく説明する。以下、特に断りのない限り、「部」及び「％」は質量基準である。
【００５７】
（実施例１）
表面層（Ａ）、中間層（Ｂ１）、及びヒートシール層（Ｃ）の各層を形成する樹脂成分として、各々下記の樹脂を使用して、各層を形成する樹脂混合物を調整した。各層を形成する樹脂混合物を３台の押出機に各々供給し、表面層（Ａ）／中間層（Ｂ１）／ヒートシール層（Ｃ）にて形成される積層フィルムの各層の平均厚さが８μｍ／２６μｍ／６μｍとなるように、押出温度２５０℃でＴダイから共押出して、４０℃の水冷金属冷却ロールで冷却し、全厚が４０μｍの積層フィルムを成形した。
表面層（Ａ）：プロピレン単独重合体（密度０．９００ｇ／ｃｍ３、ＭＦＲ１１．５ｇ／１０ｍｉｎ）（以下、ＰＰ（１）と称する。）１００質量部。
中間層（Ｂ１）：直鎖状低密度ポリエチレン（密度０．９２０ｇ／ｃｍ３、ＭＦＲ４．０ｇ／１０ｍｉｎ）（以下、ＬＬＤＰＥ（１）と称する。）７０質量部と直鎖状低密度ポリエチレン（密度０．９３１ｇ／ｃｍ３、ＭＦＲ４．０ｇ／１０ｍｉｎ）（以下、ＬＬＤＰＥ（２）と称する。）３０質量部との混合物。
ヒートシール層（Ｃ）：直鎖状低密度ポリエチレン（密度０．９０４／ｃｍ３、ＭＦＲ４．０ｇ／１０ｍｉｎ（以下、ＬＬＤＰＥ（３）と称する。）１００質量部。
【００５８】
（実施例２）
表面層（Ａ）に使用する樹脂を下記成分とした以外は、実施例１と同様にして積層フィルムを得た。
表面層（Ａ）：プロピレン単独重合体（密度０．９００ｇ／ｃｍ３、ＭＦＲ８．０ｇ／１０ｍｉｎ）（以下、ＰＰ（２）と称する。）１００質量部。
【００５９】
（実施例３）
表面層（Ａ）に使用する樹脂を下記成分とした以外は、実施例１と同様にして積層フィルムを得た。
表面層（Ａ）：プロピレン単独重合体（密度０．９００ｇ／ｃｍ３、ＭＦＲ３．０ｇ／１０ｍｉｎ）（以下、ＰＰ（３）と称する。）１００質量部。
【００６０】
（実施例４）
表面層（Ａ）に使用する樹脂を下記成分とした以外は、実施例１と同様にして積層フィルムを得た。
表面層（Ａ）：プロピレン単独重合体（密度０．９００ｇ／ｃｍ３、ＭＦＲ２．５ｇ／１０ｍｉｎ）（以下、ＰＰ（４）と称する。）１００質量部。
【００６１】
（実施例５）
表面層（Ａ）、中間層（Ｂ１）、中間層（Ｂ２）及びヒートシール層（Ｃ）の各層を形成する樹脂成分として、各々下記の樹脂を使用して、各層を形成する樹脂混合物を調整した。各層を形成する樹脂混合物を４台の押出機に各々供給し、表面層（Ａ）／中間層（Ｂ１）／中間層（Ｂ２）／ヒートシール層（Ｃ）にて形成される積層フィルムの各層の平均厚さが８μｍ／１３μｍ／１３μｍ／６μｍとなるように、押出温度２５０℃でＴダイから共押出して、４０℃の水冷金属冷却ロールで冷却し、全厚が４０μｍの積層フィルムを成形した。
表面層（Ａ）：ＰＰ（２）１００質量部。
中間層（Ｂ１）：ＬＬＤＰＥ（１）７０質量部とＬＬＤＰＥ３０質量部との混合物。
中間層（Ｂ２）：ＬＬＤＰＥ（１）７０質量部とＬＬＤＰＥ３０質量部との混合物。
ヒートシール層（Ｃ）：ＬＬＤＰＥ（３）１００質量部。
【００６２】
（比較例１）
表面層（Ａ）に使用する樹脂を下記成分とした以外は、実施例１と同様にして積層フィルムを得た。
表面層（Ａ）：プロピレン単独重合体（密度０．９００ｇ／ｃｍ３、ＭＦＲ１３．０ｇ／１０ｍｉｎ）（以下、ＰＰ（５）と称する。）１００質量部。
【００６３】
（比較例２）
表面層（Ａ）に使用する樹脂を下記成分とした以外は、実施例１と同様にして積層フィルムを得た。
表面層（Ａ）：プロピレン単独重合体（密度０．９００ｇ／ｃｍ３、ＭＦＲ２０．０ｇ／１０ｍｉｎ）（以下、ＰＰ（６）と称する。）１００質量部。
【００６４】
[耐衝撃性]
実施例及び比較例にて得られたフィルムを０℃下に調整した恒温室内で４時間静置した試験片、−１５℃下に調整した恒温室内で４時間静置した試験片を準備した。各試験片にて、テスター産業製ＢＵ−３０２型フィルムインパクトテスターを用いて、振り子の先端に１．０インチのヘッドを取り付け、フィルムインパクト法による衝撃強度を測定した。
○：衝撃強度が０．７０（Ｊ）以上
×：衝撃強度が０．７０（Ｊ）未満
【００６５】
［成膜性］
実施例及び比較例の条件で５０ｍ成膜し、成膜後のフィルムの外観観察を行った。
◎：成膜性良好
○：成膜可能だが、若干の外観不良（メラメラ感）有り
×：成膜不可
【００６６】
［ヒートシール強度］
実施例及び比較例にて得られたフィルムを用いて１３０℃、０．２ＭＰａ、1秒の条件にて、シール幅１０ｍｍでヒートシールした試験片を作成し、１５ｍｍ幅に裁断し、引張試験機にて、シール強度を測定した。同様の評価を３回実施し、これらの平均値を評価結果とした。
○：ヒートシール強度が５Ｎ／１５ｍｍ以上
×：ヒートシール強度が５Ｎ／１５ｍｍ未満
【００６７】
上記で得られた結果を表１〜２に示す。
【００６８】
【表１】
2020006522.tif 000002
【００６９】
【表２】
2020006522.tif 000003
【００７０】
上記表から明らかなとおり、実施例１〜４の本発明の積層フィルムは、−１５℃のごく低温下での優れた耐衝撃性を有すると共に、良好な成膜性を有するものであった。一方、比較例１〜２の積層フィルムは、好適な耐衝撃性と成膜性とを兼備できないものであった。